(57)【要約】【課題】製造コストの抑制、軽量化、及びディスプレイへの着脱の容易化に適した、ディスプレイの表面に設けるためのプライバシーフィルタを提供する。【解決手段】厚さ方向に直線状に貫通する複数のストレート孔が形成された多孔体であって、ストレート孔の壁面が着色された樹脂フィルム、を備えたプライバシーフィルタとする。樹脂フィルムは、その表面が着色されていてもよく、その全部が着色されていてもよい。複数のストレート孔の径は、例えば０．１μｍ〜１００μｍであり、樹脂フィルムの厚さは、例えば１０μｍ〜１００μｍである。【選択図】図１１
2014142636.tif 000002
【特許請求の範囲】
【請求項１】
ディスプレイの表面に設けられるプライバシーフィルタであって、
厚さ方向に直線状に貫通する複数のストレート孔が形成された多孔体であって、前記複数のストレート孔の壁面が着色された樹脂フィルム、
を備えたプライバシーフィルタ。
【請求項２】
前記樹脂フィルムの表面が着色されている、請求項１に記載のプライバシーフィルタ。
【請求項３】
前記樹脂フィルムの全部が着色されている、請求項２に記載のプライバシーフィルタ。
【請求項４】
前記樹脂フィルムは、３８０ｎｍ以上５００ｎｍ以下の波長域の少なくとも一部において光吸収能を有する着色剤を含んでいる、請求項１〜３のいずれか１項に記載のプライバシーフィルタ。
【請求項５】
前記樹脂フィルムは、着色剤によって、黒色、灰色、茶色及び桃色のいずれかに着色されている、請求項１〜４のいずれか１項に記載のプライバシーフィルタ。
【請求項６】
前記複数のストレート孔の径は、０．１μｍ以上１００μｍ以下であり、
前記樹脂フィルムの厚さは、１０μｍ以上１００μｍ以下である、請求項１〜５のいずれか１項に記載のプライバシーフィルタ。
【請求項７】
前記樹脂フィルムにおける前記複数のストレート孔の体積比率は、２０％以上５０％以下である、請求項１〜６のいずれか１項に記載のプライバシーフィルタ。
【請求項８】
前記樹脂フィルムは、ポリエチレンテレフタレート、ポリエチレンナフタレート、ポリカーボネート及びポリイミドから選ばれる少なくとも１種の材料から形成されている、請求項１〜７のいずれか１項に記載のプライバシーフィルタ。
【請求項９】
前記樹脂フィルムの表面に設けられた反射防止フィルムをさらに備える、請求項１〜８のいずれか１項に記載のプライバシーフィルタ。
【請求項１０】
前記反射防止フィルムの表面に設けられた保護フィルムをさらに備える、請求項９に記載のプライバシーフィルタ。
【請求項１１】
前記樹脂フィルムの裏面に設けられ、前記ディスプレイの表面に対して再剥離することが可能な粘着フィルムをさらに備える、請求項１〜１０のいずれか１項に記載のプライバシーフィルタ。
【発明の詳細な説明】
【技術分野】
【０００１】
本発明は、ディスプレイの表面に設けられ、第三者による覗き見を防止するためのプライバシーフィルタに関する。
【背景技術】
【０００２】
近年、携帯電話、スマートフォン、ノートパソコン等の携帯可能な電子機器が急速に普及している。これらの電子機器は、電車内や公共の場所で使用されることが多い。このため、ディスプレイに表示される個人情報や機密情報が第三者に覗き見され、漏洩した個人情報や機密情報が犯罪行為に悪用されるケースが増加する傾向にある。このような問題を解決するために、ディスプレイの表面にルーバーフィルムを貼り付け、覗き見を防止する技術が開示されている（特許文献１参照）。
【０００３】
特許文献１では、透明層とルーバー層（不透明層）とを交互に積層して一体化させた後、積層方向に対して垂直な方向で切断することによって、１枚のルーバーフィルムを製造している。１枚のルーバーフィルムでは、積層方向（例えば、左右方向）からの覗き見を防止することしかできないため、２枚のルーバーフィルムを積層方向が互いに直交する方向に重ねて接着することによって、積層方向及び積層方向と直交する方向（左右方向及び上下方向）からの覗き見を防止している。
【先行技術文献】
【特許文献】
【０００４】
【特許文献１】特開２００７−２７９４２４号公報
【発明の概要】
【発明が解決しようとする課題】
【０００５】
従来の構成では、例えば、一辺が１００ｍｍの矩形のルーバーフィルムを製造するためには、数千枚の透明層及びルーバー層を積層する必要がある。このように透明層及びルーバー層を積層する工程が膨大な数になると、ルーバーフィルムの製造コストが増大するおそれが生じる。
【０００６】
また、ルーバーフィルムを積層方向に対して垂直な方向で切断するときに、透明層及びルーバー層が互いに剥離しないようにするためには、１枚のルーバーフィルムの厚さが１５０μｍ以上であることが必要である。積層方向及び積層方向と直交する方向からの覗き見を防止するために２枚のルーバーフィルムを接着すると、２枚のルーバーフィルムの厚さ及び接着層の厚さを合計したルーバーフィルム全体の厚さが５００μｍ以上になる。このようにルーバーフィルムの厚さが厚くなると、ルーバーフィルムの質量が増加し、ルーバーフィルムを貼り付けた電子機器の軽量化を阻害する。また、ルーバーフィルムの厚さが厚いと、ルーバーフィルムが撓みにくくなるので、ルーバーフィルムのディスプレイへの着脱が容易ではない。また、タッチパネル式のディスプレイの場合には、ルーバーフィルム上から操作するために、タッチパネルの操作性が低下するおそれがある。
【０００７】
本発明は、製造コストの抑制、軽量化、及びディスプレイへの着脱の容易化に適したプライバシーフィルタの提供を目的とする。
【課題を解決するための手段】
【０００８】
本発明は、
ディスプレイの表面に設けるためのプライバシーフィルタであって、
厚さ方向に直線状に貫通する複数のストレート孔が形成された多孔体であって、前記複数のストレート孔の壁面が着色された樹脂フィルム、
を備えたプライバシーフィルタ、を提供する。
【発明の効果】
【０００９】
本発明によれば、複数のストレート孔の壁面が着色された樹脂フィルムを備えたプライバシーフィルタによって、従来のルーバーフィルムのように透明層及びルーバー層を積層する膨大な数の工程を省くことができるので、プライバシーフィルタの製造コストを抑えることができる。さらに、樹脂フィルムは、厚さ方向に直線状に貫通する複数のストレート孔が形成されているので、プライバシーフィルタの軽量化を図ることができる。さらに、樹脂フィルムは、従来のルーバーフィルムに比べて薄く形成することができるので、より軽量化を図ることができるとともに、ディスプレイへの着脱が容易なプライバシーフィルタの提供に適している。
【図面の簡単な説明】
【００１０】
【図１Ａ】本発明の一実施形態に係るプライバシーフィルタの一例を模式的に示す断面図である。
【図１Ｂ】本発明の別の実施形態に係るプライバシーフィルタの一例を模式的に示す断面図である。
【図１Ｃ】本発明のさらに別の実施形態に係るプライバシーフィルタの一例を模式的に示す断面図である。
【図２】本発明の一実施形態に係る樹脂フィルムの斜視図である。
【図３】本発明の一実施形態に係る樹脂フィルムの平面図である。
【図４】本発明の一実施形態に係る樹脂フィルムの断面図である。
【図５】本発明の一実施形態に係る樹脂フィルムにおいて可視光が透過する様子を模式的に表した断面図である。
【図６】本発明の一実施形態に係る樹脂フィルムの厚さＸとストレート孔の径Ｙとの関係の一例を模式的に表した図である。
【図７Ａ】本発明の一実施形態に係る着色した樹脂フィルムを通過する可視光の波長と正面から見たときの透過率との関係の一例を示すグラフである。
【図７Ｂ】比較例としての無色の樹脂フィルムを通過する可視光の波長と正面から見たときの透過率との関係の一例を示すグラフである。
【図８】本発明の一実施形態に係るプライバシーフィルタが設けられる携帯電話の一例を示す斜視図である。
【図９】本発明の一実施形態に係るプライバシーフィルタが設けられるタブレット端末の一例を示す斜視図である。
【図１０】本発明の一実施形態に係るプライバシーフィルタが設けられる液晶モニタの一例を示す斜視図である。
【図１１】本発明の別の実施形態に係る樹脂フィルムの断面図である。
【図１２】本発明のまた別の実施形態に係る樹脂フィルムの断面図である。
【図１３】本発明のさらに別の実施形態に係る樹脂フィルムを製造する一工程を説明するための断面図である。
【図１４】本発明のさらに別の実施形態に係る樹脂フィルムの断面図である。
【発明を実施するための形態】
【００１１】
以下、添付の図面を参照しつつ、本発明の一実施形態を説明する。
【００１２】
本実施形態に係るプライバシーフィルタ１は、図８に示すように、例えば、携帯電話２１のディスプレイ２０の表面に再剥離可能に貼着され、ディスプレイ２０の表面に直交する法線に対する視認角度θ（図５参照）が所定の角度以上（例えば、３０度以上）の範囲であるときに第三者による覗き見を防止するためのものである。このようなプライバシーフィルタ１が設けられたディスプレイ２０では、視認角度θが０度以上３０度未満であるときはディスプレイ２０を視認することが可能であるが、視認角度θが３０度以上であるときはディスプレイ２０を視認しにくくなっている。また、視認角度θの最大値は、３０度に限定されず、４５度、６０度等の任意の角度に設定できる。なお、本実施形態のプライバシーフィルタ１では、上下方向及び左右方向を含む３６０度の方向からの覗き見を防止することが可能である。
【００１３】
図１Ａは、本実施形態に係るプライバシーフィルタ１の一例を示す断面図である。図１Ａのプライバシーフィルタ１は、粘着層８、樹脂フィルム２、粘着層３、反射防止フィルム４、保護フィルム５の順に積層されて構成されている。反射防止フィルム４は、樹脂層６と、反射防止層７とを含んでいる。反射防止フィルム４及び保護フィルム５は、１枚の機能フィルム９として提供されているものを用いてもよい。また、図１Ｂに示すように、プライバシーフィルタ１を製品として提供するときには、粘着層８の下面にセパレータ１０を設けてもよい。セパレータ１０は、粘着層８を保護するためのＰＥＴ等の樹脂製シートである。なお、プライバシーフィルタ１は、少なくとも樹脂フィルム２を含んでいればよく、好ましくは、粘着層８及び樹脂フィルム２から構成されている。言い換えれば、粘着層８、粘着層３、反射防止フィルム４及び保護フィルム５のいずれかを含まない構成であってよい。例えば、図１Ｃに示すように、プライバシーフィルタ１は、樹脂フィルム２、粘着層３、反射防止フィルム４、保護フィルム５の順に積層されて構成され、粘着層８を含まない構成であってもよい。
【００１４】
樹脂フィルム２は、図２〜図４に示すように、樹脂層１１と、樹脂層１１の厚さ方向に直線状に貫通するように形成された複数のストレート孔１２とを含む多孔体である。樹脂フィルム２は、その全部が着色されており、図５に示すように、樹脂層１１の表面１１ａ及び裏面１１ｂ、ストレート孔１２の壁面１２ａも着色されている。なお、樹脂フィルム２は、少なくともストレート孔１２の壁面１２ａが着色されていればよい。したがって、樹脂フィルム２の全部を着色するのではなく、樹脂フィルム２の表面（樹脂層１１の表面１１ａ及び裏面１１ｂ、ストレート孔１２の壁面１２ａ）のみを着色してもよいし、あるいは、ストレート孔１２の壁面１２ａのみを着色してもよい。
【００１５】
樹脂フィルム２は、３８０ｎｍ以上５００ｎｍ以下の波長域の少なくとも一部において光吸収能を有する着色剤を含んでいる。樹脂フィルム２は、例えば、着色剤によって、黒色、灰色、茶色及び桃色のいずれかに着色されている。樹脂フィルム２の正面光透過率（５００ｎｍ以上６００ｎｍ以下の波長域の光を透過したときの平均透過率）は、８％以上８０％以下であることが好ましく、５０％以上８０％以下であることがより好ましい。茶色又は灰色に着色した樹脂フィルム２を通過する光の波長と正面から見たときの透過率との関係を図７Ａに示し、比較例としての無色の樹脂フィルムを通過する光の波長と正面から見たときの透過率との関係を図７Ｂに示す。茶色又は灰色に着色した樹脂フィルム２は、無色の樹脂フィルムに比して、３８０ｎｍ以上５００ｎｍ以下の波長域の光を１０％〜２０％多く吸収している。本実施形態の樹脂フィルム２では、３８０ｎｍ以上５００ｎｍ以下の波長域の光、すなわち、ディスプレイ２０から照射された可視光線の中ではエネルギーが高い青色光を多く吸収しているので、目の疲れを軽減できる。
【００１６】
樹脂フィルム２の寸法は特に限定されないが、樹脂フィルム２の厚さは、例えば１０μｍ以上１００μｍ以下であり、２０μｍ以上５０μｍ以下が好ましい。樹脂フィルム２のストレート孔１２の径は、０．１μｍ以上１００μｍ以下であり、２μｍ以上１５μｍ以下が好ましい。樹脂フィルム２における複数のストレート孔１２の体積比率（気孔率）は、２０％以上５０％以下が好ましい。ストレート孔１２の間隔（樹脂フィルム２を厚さ方向に少なくとも２つ以上のストレート孔１２を含むように仮想的に切断したとき、仮想的な切断面に位置する複数のストレート孔１２のうち、隣接するストレート孔１２の間の距離の平均値）は、０．０７μｍ以上５７０μｍ以下であり、０．１５μｍ以上８５μｍ以下が好ましい。複数のストレート孔１２の直径に対する樹脂フィルム２の厚さの比率（アスペクト比）は、４．００以上である。ストレート孔１２の径とは、ストレート孔１２の貫通孔の断面形状を円とみなしたときの円の直径である。ストレート孔１２の径は、ＡＳＴＭ  Ｆ３１６−８６の規定に準拠して測定でき、例えば当該規定に準拠した自動測定が可能な市販の測定装置（米国Porous Materials Inc.より入手可能なPerm-Porometer）を、樹脂フィルム２の孔径の測定に利用できる。
【００１７】
ストレート孔１２の平面視の開口形状は、特に限定されず、その開口形状としては、円形及び多角形が例示される。ストレート孔１２の開口は、その周囲全体が樹脂フィルムの表面により囲まれている。言い換えると、本実施形態におけるストレート孔１２は、樹脂フィルム２を分断するスリットではない。本実施形態の樹脂フィルム２において、ストレート孔１２の平面視の開口形状は円形である。また、ストレート孔１２の厚さ方向に平行な断面形状も特に限定されず、矩形、台形等の形状が例示される。本実施形態の樹脂フィルム２では、ストレート孔１２の断面形状は、厚さ方向に長辺を有する矩形である。ストレート孔１２の軸線は、通常、樹脂フィルム２の主面に垂直な方向に延びている。
【００１８】
樹脂フィルム２を構成する材料は特に限定されない。樹脂フィルム２は、例えば、イオンビーム照射及びエッチングによって上記ストレート孔１２が形成される材料から構成される。このような材料は、例えば、アルカリ物質及び／または酸化剤を含んだエッチング処理液により分解される（加水分解性及び／または酸化分解性を有する）材料である。アルカリ物質は、例えば、水酸化カリウム、水酸化ナトリウムである。酸化剤は、例えば、亜塩素酸及びその塩、次亜塩素酸及びその塩、過酸化水素、過マンガン酸カリウムである。
【００１９】
樹脂フィルム２の材料としては、例えば、ポリエチレンテレフタレート（ＰＥＴ）、ポリエチレンナフタレート（ＰＥＮ）、ポリカーボネート（ＰＣ）及びポリイミド（ＰＩ）から選ばれる少なくとも１種の材料から選択される。これらの樹脂は、アルカリ物質及び／または酸化剤を含んだエッチング処理液により分解される材料である。ＰＩは、次亜塩素酸ナトリウムを主成分として含むエッチング処理液により分解される。その他の樹脂は、水酸化ナトリウムを主成分として含むエッチング処理液により分解される。本実施形態の樹脂フィルム２の材料としては、ＰＥＴが好ましい。
【００２０】
反射防止フィルム４は、樹脂フィルム２の表面に設けられたフィルムであって、粘着層３によって接着されている。反射防止フィルム４は、ＰＥＴ等の樹脂層６と、樹脂層６上に形成された反射防止層７とを含んでいる。反射防止層７は、可視光反射率が低く、全光線透過率が高いことを特徴とする膜である。反射防止フィルム４を設けることによって、日射等の反射を抑えることができるので、ディスプレイ２０の視認性を向上できる。
【００２１】
保護フィルム５は、反射防止フィルム４の表面に設けられたフィルムであって、図示しない粘着層によって接着されている。保護フィルム５は、いわゆるハードコーティングとよばれる硬質な膜であって、耐擦過性に優れている。また、保護フィルム５は、表面が平滑な膜であって、指紋等が付着しても拭き取りやすくなっている。保護フィルム５を設けることによって、反射防止フィルム４の傷つきを防止できるとともに、ディスプレイ２０の表面を確実に保護できる。
【００２２】
粘着層８は、樹脂フィルム２の裏面に設けられ、ディスプレイ２０の表面に対して再剥離及び再貼り付けすることが可能な粘着フィルムである。粘着層８は、一般に、マスキングテープ、養生テープ等の粘着テープに使用される粘着剤である。粘着層８は、ディスプレイ２０の表面に対して再剥離及び再貼り付けすることができるので、ディスプレイ２０を傷つけることなく、プライバシーフィルタ１を貼り直すことができる。
【００２３】
次に、図５及び図６を参照して、本実施形態のプライバシーフィルタ１の機能を説明する。図５は樹脂フィルム２において可視光が透過する様子を模式的に表した断面図であり、図６は樹脂フィルム２の厚さＸとストレート孔１２の径Ｙとの関係を模式的に表した図である。なお、図５では、粘着層８、粘着層３、反射防止フィルム４、保護フィルム５を省略しているが、粘着層８、粘着層３、反射防止フィルム４、保護フィルム５において可視光が全透過するものとし、樹脂フィルム２の界面で可視光が屈折しないものとする。すなわち、樹脂フィルム２において可視光が透過する様子は、プライバシーフィルタ１において可視光が透過する様子と実質的に同一である。
【００２４】
図５では、樹脂フィルム２の右側に図示しないディスプレイ２０があり、可視光が右側から左側に通過し、樹脂フィルム２の左側において観察者が視認する様子を示している。ディスプレイ２０の表面に直交する法線に対する視認角度θの最大値は、図６に示すように、樹脂フィルム２の厚さＸとストレート孔１２の径Ｙとが成す角度である。本実施形態の視認角度θの最大値は、３０度である。また、視認角度θの２倍となる角度が、観察者が実際に視認可能な角度の最大値である。本実施形態では、実際に視認可能な角度の最大値は６０度である。
【００２５】
観察者がディスプレイ２０の正面またはディスプレイ２０に対して３０度以下の位置から見たとき、すなわち、ディスプレイ２０の表面に直交する法線に対する視認角度θが０度以上３０度未満であるとき、可視光は着色された樹脂層１１及びストレート孔１２を透過する。視認角度θが０度以上３０度未満であるときの樹脂フィルム２を透過する可視光の透過率は、例えば、３０％以上８０％以下であるので、視認角度θが０度以上３０度未満であるときの視認性は良好である。
【００２６】
次に、観察者がディスプレイ２０に対して３０度以上の位置から見たとき、すなわち、ディスプレイ２０の表面に直交する法線に対する視認角度θが３０度以上であるとき、可視光は着色された樹脂層１１を透過せざるを得なくなる。視認角度θが３０度以上であるときの樹脂フィルム２を透過する可視光の透過率は、例えば、８０％未満であって、好ましくは、３０％未満であるので、視認角度θが３０度以上であるときの視認性は不良である。
【００２７】
本実施形態によれば、ストレート孔１２の壁面が着色された樹脂フィルム２を備えたプライバシーフィルタ１によって、従来のルーバーフィルムのように透明層及びルーバー層を積層する膨大な数の工程を省くことができるので、プライバシーフィルタ１の製造コストを抑えることができる。さらに、樹脂フィルム２は、厚さ方向に直線状に貫通する複数のストレート孔１２が形成されているので、プライバシーフィルタ１の軽量化を図ることができる。さらに、樹脂フィルム２は、従来のルーバーフィルムに比べて薄く形成することができるので、より軽量化を図ることができるとともに、ディスプレイ２０への着脱が容易なプライバシーフィルタ１を提供できる。
【００２８】
以上では、フィルムを構成する材料の全部が着色されている樹脂フィルム２を用いた実施形態を説明した。しかし、樹脂フィルム２は、ストレート孔１２の壁面が着色されていればよく、その全部が着色されていなくてもよい。例えば、図１１に示す樹脂フィルム２では、樹脂フィルム２の表面がストレート孔１２の壁面とともに着色されている。より具体的には、樹脂フィルム２の一対の表面（一対の主面）とストレート孔１２の壁面とに着色部１５が形成されている。図１２に示す樹脂フィルム２では、樹脂フィルム２の一対の表面は着色されておらず、ストレート孔１２の壁面が着色されている。より具体的には、樹脂フィルム２のストレート孔１２の壁面のみ、あるいはストレート孔１２の壁面および図示を省略する樹脂フィルムの周端部側面のみに着色部１５が形成されている。図１１および１２に示す樹脂フィルム２では、着色部１５以外の樹脂層１１は無色である。
【００２９】
図１２に示す樹脂フィルム２の製造方法の一例を図１３および図１４を参照して説明する。まず、図１３に示すように、樹脂フィルム２の一対の表面に、それぞれ、着色部１５を形成するために用いる着色剤により染色されない材料によって層５０を形成する。これらの層は、樹脂フィルム２の表面および裏面の染色を防ぐマスキング層５０として機能する。その後、図１４に示すように、着色剤で樹脂フィルム２を染色すると、樹脂フィルム２の表面および裏面は染色されず、ストレート孔１２の壁面が染色される。マスキング層５０の材料としては無機材料が適している。無機材料としては、ＩＴＯ（酸化インジウム錫）、酸化錫、酸化チタン、酸化ケイ素などの酸化物、窒化ケイ素などの窒化物、および酸窒化ケイ素などの酸窒化物を例示できる。マスキング層５０は、染色後にエッチングなどにより除去してもよいし、そのままプライバシーフィルタに残してもよい。マスキング層５０の厚さは、特に限定されないが、１μｍ未満程度、例えば５ｎｍ〜４００ｎｍ、さらには１０ｎｍ〜２００ｎｍが適している。
【００３０】
ストレート孔１２の壁面が着色され、一対の表面が着色されていない樹脂フィルム２（図１２参照）は、プライバシーフィルタの可視域における透過率を高く維持することに適している。
【実施例】
【００３１】
（実施例１）
樹脂フィルムとしてのメンブレンフィルタｉｐＰＯＲＥ（登録商標）（ｉｔ４ｉｐ社製）を準備した。表１に示すように、メンブレンフィルタのストレート孔の径は３μｍであり、メンブレンフィルタの気孔率は２６％であり、メンブレンフィルタの厚さは２０μｍであった。次に、メンブレンフィルタをグレー色の分散染料Ｄｉｓｐｅｒｓｅ  Ｂｌａｃｋ  ＦＤ（シンコー株式会社製）に浸漬することによって、メンブレンフィルタの正面光透過率（５００ｎｍ以上６００ｎｍ以下の波長域の光を透過したときの平均透過率）が３０％以上８０％以下となるようにグレー色に着色した。
【００３２】
【表１】
2014142636.tif 000003
【００３３】
シリコーン粘着剤Ｘ−４０−３２２９（信越化学工業社製）１００重量部と、硬化触媒Ｃａｔ  ｐｌ−５０ｔ（信越化学工業社製）０．０４１５重量部と、密着向上剤（シランカップリング剤）ＳＤ−７２００（東レ・ダウコーニング社製）０．３重量部とを均一に混合し、無色のシリコーン樹脂製の粘着剤を作製した。
【００３４】
反射防止フィルム及び保護フィルムとして機能するルミクリア  ＳＦ−Ｖ（東レ社製）の裏面に、上記粘着剤を塗布した。上記粘着剤を塗工架橋硬化させた後、ルミクリア  ＳＦ−Ｖの裏面に、メンブレンフィルタを貼着した（転写法）。これにより、ストレート孔に上記粘着剤が浸入することを防止した。
【００３５】
離型剤を塗布したセパレータに上記粘着剤を塗布した。上記粘着剤を塗工架橋硬化させた後、粘着剤をセパレータからメンブレンフィルタの裏面に転写し、プライバシーフィルタを作製した。得られたプライバシーフィルタでは、ストレート孔に粘着剤が侵入せず、空気が密封されていた。表１に示すように、プライバシーフィルタの厚さは１６５μｍであり、プライバシーフィルタの重さは０．０１８ｇ／ｃｍ2であった。
【００３６】
プライバシーフィルタの可撓性を判定した。プライバシーフィルタの可撓性は、プライバシーフィルタを９０度以上大きな力を加えないで曲げることができるとき、可撓性は良好（○）であると判定し、プライバシーフィルタを９０度以上大きな力を加えて曲げることができるとき、可撓性は中程度（△）であると判定し、プライバシーフィルタを９０度以上曲げることができないとき、可撓性は不良（×）であると判定した。表１に示すように、プライバシーフィルタの可撓性は良好であった。
【００３７】
プライバシーフィルタを携帯電話のディスプレイに貼付し、観察者がディスプレイの正面から見たときの視認性、左右方向及び上下方向のディスプレイに対して３０度の位置から見たときの視認性、左右方向及び上下方向のディスプレイに対して４５度の位置から見たときの視認性、をそれぞれ判定した。詳細には、観察者は、携帯電話（Ｗ５３Ｋ、京セラ製）のディスプレイの表面から３０ｃｍ離れた位置において、各視認角度においてディスプレイに表示された文字（３．５インチの画面サイズにおいて、画面の明るさをレベル３に設定し、背景色を白色に設定し、文字色を黒色に設定し、文字サイズを中（横１０文字）に設定したときの全角ひらがな及び全角英数字）が識別可能であるとき、視認性は良好（○）であると判定し、文字が識別できないとき、視認性は不良（×）であると判定した。表２に示すように、観察者がディスプレイの正面から見たときの視認性は、良好であった。観察者が左右方向及び上下方向のディスプレイに対して３０度の位置から見たときの視認性は、不良であった。観察者が左右方向及び上下方向のディスプレイに対して４５度の位置から見たときの視認性は、不良であった。
【００３８】
【表２】
2014142636.tif 000004
【００３９】
（実施例２〜６）
実施例２〜６では、表１に示すように、メンブレンフィルタおよび／または分散染料以外は実施例１と同様にして、プライバシーフィルタを作製した。実施例４〜６では、ストレート孔の径、気孔率および厚さが表１に示したとおりの値であるｉｐＰＯＲＥ（登録商標）を用いた。また、分散染料は、シンコー社製の各色の染料を用いた。ピンク色に着するために用いた分散染料は、Ｋａｙａｌｏｎ  Ｍｉｃｒｏｅｓｔｅｒ  Ｒｅｄ  ＡＱ−ＬＥ（シンコー株式会社製）である。
【００４０】
このように作製されたプライバシーフィルタの可撓性及び視認性を測定した結果を表１及び表２に示す。実施例２〜６では、プライバシーフィルタの可撓性は良好であった。実施例２〜６では、観察者がディスプレイの正面から見たときの視認性は、良好であった。実施例２〜６では、観察者が左右方向及び上下方向のディスプレイに対して３０度以上の位置から見たときの視認性は、不良であった。
【００４１】
（比較例１）
比較例１では、表１に示すように、従来のルーバーフィルムを有する携帯電話用のプライバシーフィルタ（ＩＳ０５専用プライバシーガードナー、ラスタバナナ社製）を用意した。このプライバシーフィルタの樹脂フィルムには、ストレート孔が設けられていない。比較例１では、表１に示すように、プライバシーフィルタの厚さは５１０μｍであり、プライバシーフィルタの重さは０．０６３ｇ／ｃｍ2であった。
【００４２】
比較例１におけるプライバシーフィルタの可撓性及び視認性を測定した結果を表１及び表２に示す。比較例１では、プライバシーフィルタの可撓性は不良であった。比較例１では、観察者がディスプレイの正面から見たときの視認性は、良好であった。比較例１では、観察者が左右方向及び上下方向のディスプレイに対して３０度以上の位置から見たときの視認性は、不良であった。
【００４３】
（比較例２）
比較例２では、表１に示すように、従来のルーバーフィルムを有するスマートフォン用のプライバシーフィルタ（Ｘｐｅｒｉａ（登録商標）  ａｒｃ（ＳＯ−０１Ｃ）用覗き見防止タイプ液晶保護フィルム、リックス社製）を用意した。このプライバシーフィルタの樹脂フィルムには、ストレート孔が設けられていない。比較例２では、表１に示すように、プライバシーフィルタの厚さは４００μｍであり、プライバシーフィルタの重さは０．０５１ｇ／ｃｍ2であった。
【００４４】
比較例２におけるプライバシーフィルタの可撓性及び視認性を測定した結果を表１及び表２に示す。比較例２では、プライバシーフィルタの可撓性は不良であった。比較例２では、観察者がディスプレイの正面から見たときの視認性は、良好であった。比較例２では、観察者が左右方向及び上下方向のディスプレイに対して３０度以上の位置から見たときの視認性は、不良であった。
【００４５】
（比較例３）
比較例３では、表１に示すように、従来の反射フィルムを有する携帯電話用のプライバシーフィルタ（のぞき見ガード、大創産業社製）を用意した。このプライバシーフィルタの樹脂フィルムには、ストレート孔が設けられていない。比較例３では、表１に示すように、プライバシーフィルタの厚さは２７０μｍであり、プライバシーフィルタの重さは０．０３６ｇ／ｃｍ2であった。
【００４６】
比較例３におけるプライバシーフィルタの可撓性及び視認性を測定した結果を表１及び表２に示す。比較例３では、プライバシーフィルタの可撓性は中程度であった。比較例３では、観察者がディスプレイの正面から見たときの視認性は、良好であった。比較例３では、観察者が左右方向及び上下方向のディスプレイに対して３０度以上の位置から見たときの視認性は、良好であった。
【００４７】
実施例１〜６の樹脂フィルムには、厚さ方向に直線状に貫通する複数のストレート孔が形成されているので、比較例１〜３のプライバシーフィルタに比して、プライバシーフィルタの軽量化を図ることができる。また、実施例１〜６の樹脂フィルムは、比較例１〜３のルーバーフィルムに比べて薄く形成することができるので、より軽量化を図ることができるとともに、ディスプレイへの着脱が容易なプライバシーフィルタを提供できる。
【００４８】
さらに、実施例１〜６のプライバシーフィルタは、透明層及びルーバー層を積層する膨大な数の工程を省くことができるので、プライバシーフィルタの製造コストを抑えることができる。また、実施例１〜６のプライバシーフィルタは、視認角度θの最大値を３０度までの狭い角度に設定できる。また、実施例１〜６のプライバシーフィルタは、プライバシーフィルタの可撓性が良好であるので、プライバシーフィルタのディスプレイへの着脱が容易になる。
【００４９】
（参照例）
実施例４で用いたメンブレンフィルタの表面および裏面に、スパッタリング法によってそれぞれ厚さ５ｎｍのＩＴＯ層を形成し、その後、分散染料を用いて樹脂フィルムを染色し、ストレート孔の壁面のみが着色された樹脂フィルムを得た。用いた分散染料は、実施例１で用いた染料である。こうして得た樹脂フィルムの波長域３８０ｎｍ〜７５０ｎｍにおける透過率は６５．５％であった。これに対し、ＩＴＯ層を形成せずに同じ染色を用いて染色した樹脂フィルムの同波長域における透過率は６４．３％であった。ＩＴＯ層を形成すると、樹脂フィルムの表面および裏面が染色されずに無色に維持されるため、透過率が１．２％上昇することが確認できた。なお、着色前のメンブレンフィルタの同波長域における透過率は７０．４％であった。透過率はメンブレンフィルタへの光の入射角θを２０度とし、分光光度計として日本分光社製Ｖ５６０を用いて測定した。
【産業上の利用可能性】
【００５０】
本発明のプライバシーフィルタは、従来のプライバシーフィルタと同様の用途、例えば、図９に示すタブレット端末３１のディスプレイ３０、図１０に示す液晶モニタ４１のディスプレイ４０、スマートフォンのディスプレイ、ノートパソコンのディスプレイ、ＡＴＭに設けられたディスプレイに使用できる。
【符号の説明】
【００５１】
１  プライバシーフィルタ
２  樹脂フィルム
３  粘着層
４  反射防止フィルム
５  保護フィルム
６  樹脂層
７  反射防止層
８  粘着層
９  機能フィルム
１０  セパレータ
１１  樹脂層
１１ａ  表面
１１ｂ  裏面
１２  ストレート孔
１２ａ  壁面
１５  着色層
２０  ディスプレイ
２１  携帯電話
３０  ディスプレイ
３１  タブレット端末
４０  ディスプレイ
４１  液晶モニタ
５０  マスキング層
Ｘ  樹脂フィルムの厚さ
Ｙ  ストレート孔の径
θ  視認角度
【図１Ａ】
2014142636.tif 000005
【図１Ｂ】
2014142636.tif 000006
【図１Ｃ】
2014142636.tif 000007
【図２】
2014142636.tif 000008
【図３】
2014142636.tif 000009
【図４】
2014142636.tif 000010
【図５】
2014142636.tif 000011
【図６】
2014142636.tif 000012
【図７Ａ】
2014142636.tif 000013
【図７Ｂ】
2014142636.tif 000014
【図８】
2014142636.tif 000015
【図９】
2014142636.tif 000016
【図１０】
2014142636.tif 000017
【図１１】
2014142636.tif 000018
【図１２】
2014142636.tif 000019
【図１３】
2014142636.tif 000020
【図１４】
2014142636.tif 000021